(57)【要約】  本発明は、臭気成分の発生量が低減された塩化ビニル樹脂成形体を形成可能な塩化ビニル樹脂組成物を提供することを目的とする。本発明の塩化ビニル樹脂組成物は、（ａ）塩化ビニル樹脂、および（ｂ）化学吸着型消臭剤を含む塩化ビニル樹脂組成物であり、前記（ｂ）化学吸着型消臭剤の耐熱温度が、１５０℃以上であり、前記（ｂ）化学吸着型消臭剤の体積平均粒子径が、０．５μｍ以上１０μｍ以下であることを特徴とする。前記（ｂ）化学吸着型消臭剤が、マグネシウム、アルミニウム、ケイ素、およびジルコニウムからなる群より選ばれる少なくとも１種の元素の酸化物および／または水酸化物を含むことが好ましい。【特許請求の範囲】
【請求項１】
（ａ）塩化ビニル樹脂、および（ｂ）化学吸着型消臭剤を含む塩化ビニル樹脂組成物であり、
前記（ｂ）化学吸着型消臭剤の耐熱温度が、１５０℃以上であり、
前記（ｂ）化学吸着型消臭剤の体積平均粒子径が、０．５μｍ以上１０μｍ以下である、塩化ビニル樹脂組成物。
【請求項２】
前記（ｂ）化学吸着型消臭剤が、マグネシウム、アルミニウム、ケイ素、およびジルコニウムからなる群より選ばれる少なくとも１種の元素の酸化物および／または水酸化物を含む、請求項１に記載の塩化ビニル樹脂組成物。
【請求項３】
前記（ｂ）化学吸着型消臭剤が、ヒドラジド化合物および／またはアミン化合物を含む、請求項１または２に記載の塩化ビニル樹脂組成物。
【請求項４】
前記（ｂ）化学吸着型消臭剤が、更に酸化ジルコニウムを含む、請求項３に記載の塩化ビニル樹脂組成物。
【請求項５】
前記（ｂ）化学吸着型消臭剤の含有量が、前記（ａ）塩化ビニル樹脂１００質量部当たり０．５質量部以上１０質量部以下である、請求項１〜４のいずれかに記載の塩化ビニル樹脂組成物。
【請求項６】
粉体成形に用いられる、請求項１〜５のいずれかに記載の塩化ビニル樹脂組成物。
【請求項７】
パウダースラッシュ成形に用いられる、請求項６に記載の塩化ビニル樹脂組成物。
【請求項８】
塩化ビニル樹脂および化学吸着型消臭剤を含む塩化ビニル樹脂組成物を製造する方法であり、
前記化学吸着型消臭剤の耐熱温度が、１５０℃以上であり、
前記化学吸着型消臭剤の体積平均粒子径が、０．５μｍ以上１０μｍ以下であり、
前記塩化ビニル樹脂組成物は、ダスティング剤を含み、
前記塩化ビニル樹脂組成物の成分のうち、前記化学吸着型消臭剤およびダスティング剤以外の成分を含む組成物（Ｘ）を調製する工程Ａと、
前記組成物（Ｘ）に前記ダスティング剤を添加する工程Ｂと、
前記工程Ｂと同時に前記組成物（Ｘ）に化学吸着型消臭剤を添加する工程Ｃ１、または、前記工程Ｂにより組成物（Ｙ）を得た後に前記組成物（Ｙ）に前記化学吸着型消臭剤を添加する工程Ｃ２と、
を含む、塩化ビニル樹脂組成物の製造方法。
【請求項９】
請求項１〜７のいずれかに記載の塩化ビニル樹脂組成物を成形してなる、塩化ビニル樹脂成形体。
【請求項１０】
自動車内装部品の表皮用である、請求項９に記載の塩化ビニル樹脂成形体。
【請求項１１】
発泡ポリウレタン成形体と、請求項９または１０に記載の塩化ビニル樹脂成形体とを有する、積層体。
【発明の詳細な説明】
【技術分野】
【０００１】
本発明は、塩化ビニル樹脂組成物、塩化ビニル樹脂組成物の製造方法、塩化ビニル樹脂成形体および積層体に関するものである。
【背景技術】
【０００２】
塩化ビニル樹脂は、一般に、耐寒性、耐熱性、耐油性などの特性に優れているため、種々の用途に用いられている。
具体的には、例えば、自動車インスツルメントパネル等の自動車内装部品の形成には、塩化ビニル樹脂成形体からなる表皮や塩化ビニル樹脂成形体からなる表皮に発泡ポリウレタン成形体等の発泡体を裏打ちしてなる積層体などの自動車内装材が用いられている。【０００３】
そして、表皮として用いられる塩化ビニル樹脂成形体は、例えば、塩化ビニル樹脂と、可塑剤とを含む塩化ビニル樹脂組成物をパウダースラッシュ成形などの既知の成形方法を用いて成形することにより製造されている（例えば、特許文献１参照）。
【先行技術文献】
【特許文献】
【０００４】
【特許文献１】国際公開第２０１４／０９１８６７号
【発明の概要】
【発明が解決しようとする課題】
【０００５】
ここで、塩化ビニル樹脂成形体を自動車内装部品の表皮などの自動車内装材として使用した場合、当該塩化ビニル樹脂成形体から、例えば、アルデヒド系ガス等の臭気成分が発生し、自動車の搭乗員に不快感を与え得ることが問題となっている。そのため、塩化ビニル樹脂成形体からの臭気成分の発生量を低減することが求められる。【０００６】
そこで、本発明は、臭気成分の発生量が低減された塩化ビニル樹脂成形体を提供することを目的とする。
また、本発明は、臭気成分の発生量が低減された塩化ビニル樹脂成形体を形成可能な塩化ビニル樹脂組成物、および、当該塩化ビニル樹脂成形体を有する積層体を提供することを目的とする。
【課題を解決するための手段】
【０００７】
本発明者は、上記課題を解決することを目的として鋭意検討を行った。そして、本発明者は、塩化ビニル樹脂と、耐熱温度および体積平均粒子径が所定の範囲内である化学吸着型消臭剤とを含む塩化ビニル樹脂組成物を用いれば、臭気成分の発生量が低減された塩化ビニル樹脂成形体が形成可能であることを見出し、本発明を完成させた。【０００８】
即ち、この発明は、上記課題を有利に解決することを目的とするものであり、本発明の塩化ビニル樹脂組成物は、（ａ）塩化ビニル樹脂、および（ｂ）化学吸着型消臭剤を含む塩化ビニル樹脂組成物であり、前記（ｂ）化学吸着型消臭剤の耐熱温度が、１５０℃以上であり、前記（ｂ）化学吸着型消臭剤の体積平均粒子径が、０．５μｍ以上１０μｍ以下であることを特徴とする。このように、（ａ）塩化ビニル樹脂と、（ｂ）耐熱温度および体積平均粒子径が所定の範囲内である化学吸着型消臭剤とを含む塩化ビニル樹脂組成物を用いれば、臭気成分の発生量が低減された塩化ビニル樹脂成形体を形成することができる。
なお、本発明において、「化学吸着型消臭剤の体積平均粒子径」とは、レーザー回折法で測定された粒度分布（体積基準）において小径側から計算した累積体積が５０％となる粒子径（Ｄ５０）を指す。
また、本発明において、「化学吸着型消臭剤の耐熱温度」とは、当該化学吸着型消臭剤が加熱された後も消臭性能を維持し得る加熱温度の範囲内での最高温度である。【０００９】
ここで、本発明の塩化ビニル樹脂組成物は、前記（ｂ）化学吸着型消臭剤が、マグネシウム、アルミニウム、ケイ素、およびジルコニウムからなる群より選ばれる少なくとも１種の元素の酸化物および／または水酸化物を含むことが好ましい。前記（ｂ）化学吸着型消臭剤が、上記所定の元素の酸化物および／または水酸化物を含めば、塩化ビニル樹脂組成物を用いて形成される塩化ビニル樹脂成形体からの臭気成分の発生量を更に低減することができる。【００１０】
また、本発明の塩化ビニル樹脂組成物は、前記（ｂ）化学吸着型消臭剤が、ヒドラジド化合物および／またはアミン化合物を含むことが好ましく、更に酸化ジルコニウムを含むことがより好ましい。前記（ｂ）化学吸着型消臭剤が、ヒドラジド化合物および／またはアミン化合物を含めば、塩化ビニル樹脂組成物を用いて形成される塩化ビニル樹脂成形体からの臭気成分の発生量を更に低減することができ、更に酸化ジルコニウムを含めば、上記塩化ビニル樹脂成形体からの臭気成分の発生量を一層低減することができる。【００１１】
さらに、本発明の塩化ビニル樹脂組成物は、前記（ｂ）化学吸着型消臭剤の含有量が、前記（ａ）塩化ビニル樹脂１００質量部当たり０．５質量部以上１０質量部以下であることが好ましい。前記（ｂ）化学吸着型消臭剤の含有量が、前記（ａ）塩化ビニル樹脂１００質量部当たり０．５質量部以上１０質量部以下であれば、塩化ビニル樹脂組成物を用いて形成される塩化ビニル樹脂成形体からの臭気成分の発生量を更に低減し得ると共に、得られる塩化ビニル樹脂成形体の引張伸びを十分に確保することができる。【００１２】
また、本発明の塩化ビニル樹脂組成物は、粉体成形に用いられることが好ましい。塩化ビニル樹脂組成物を粉体成形に用いれば、例えば、自動車内装部品の表皮として良好に使用し得る塩化ビニル樹脂成形体が容易に得られる。【００１３】
さらに、本発明の塩化ビニル樹脂組成物は、パウダースラッシュ成形に用いられることが好ましい。塩化ビニル樹脂組成物をパウダースラッシュ成形に用いれば、例えば、自動車内装部品の表皮として良好に使用し得る塩化ビニル樹脂成形体が一層容易に得られる。【００１４】
そして、本発明の塩化ビニル樹脂組成物の製造方法は、塩化ビニル樹脂および化学吸着型消臭剤を含む塩化ビニル樹脂組成物を製造する方法であり、前記化学吸着型消臭剤の耐熱温度が、１５０℃以上であり、前記化学吸着型消臭剤の体積平均粒子径が、０．５μｍ以上１０μｍ以下であり、前記塩化ビニル樹脂組成物は、ダスティング剤を含み、前記塩化ビニル樹脂組成物の成分のうち、前記化学吸着型消臭剤およびダスティング剤以外の成分を含む組成物（Ｘ）を調製する工程Ａと、前記組成物（Ｘ）に前記ダスティング剤を添加する工程Ｂと、前記工程Ｂと同時に前記組成物（Ｘ）に化学吸着型消臭剤を添加する工程Ｃ１、または、前記工程Ｂにより組成物（Ｙ）を得た後に前記組成物（Ｙ）に前記化学吸着型消臭剤を添加する工程Ｃ２と、を含むことを特徴とする。このように、塩化ビニル樹脂組成物の成分のうち、耐熱温度および体積平均粒子径が所定の範囲内である化学吸着型消臭剤とダスティング剤とを除く成分を含む組成物を調製した後、ダスティング剤の添加と同時に、または、ダスティング剤を添加した後に化学吸着型消臭剤を添加して得られる塩化ビニル樹脂組成物であれば、臭気成分の発生量が低減された塩化ビニル樹脂成形体を形成可能である。【００１５】
また、この発明は、上記課題を有利に解決することを目的とするものであり、本発明の塩化ビニル樹脂成形体は、上述した塩化ビニル樹脂組成物のいずれかを成形してなることを特徴とする。上記塩化ビニル樹脂組成物を用いて得られる塩化ビニル樹脂成形体は、臭気成分の発生量が低減されている。【００１６】
更に、本発明の塩化ビニル樹脂成形体は、自動車内装部品の表皮用として用いることができる。【００１７】
また、この発明は、上記課題を有利に解決することを目的とするものであり、本発明の積層体は、発泡ポリウレタン成形体と、上述したいずれかの塩化ビニル樹脂成形体とを有することを特徴とする。発泡ポリウレタン成形体および上述の塩化ビニル樹脂成形体を用いて積層体とすれば、当該積層体は、臭気成分の発生量が低減された塩化ビニル樹脂成形体部分を備えることができる。
【発明の効果】
【００１８】
本発明によれば、臭気成分の発生量が低減された塩化ビニル樹脂成形体を提供することができる。また、本発明は、当該塩化ビニル樹脂成形体を形成可能な塩化ビニル樹脂組成物、および、当該塩化ビニル樹脂成形体を有する積層体を提供することができる。
【発明を実施するための形態】
【００１９】
以下、本発明の実施形態について詳細に説明する。
本発明の塩化ビニル樹脂組成物は、例えば、本発明の塩化ビニル樹脂成形体を形成する際に用いることができる。また、本発明の塩化ビニル樹脂組成物を用いて形成した塩化ビニル樹脂成形体は、例えば、当該塩化ビニル樹脂成形体を有する本発明の積層体の製造に用いることができる。そして、本発明の塩化ビニル樹脂成形体は、例えば、自動車インスツルメントパネル等の自動車内装部品の表皮用など、自動車内装材用として好適に用いることができる。なお、本発明の塩化ビニル樹脂組成物は、例えば、本発明の塩化ビニル樹脂組成物の製造方法により、調製することができる。
【００２０】
（塩化ビニル樹脂組成物）
本発明の塩化ビニル樹脂組成物は、（ａ）塩化ビニル樹脂と、（ｂ）耐熱温度および体積平均粒子径が所定の範囲内である化学吸着型消臭剤とを含み、任意に、その他の添加剤を更に含んでもよい。
そして、上述した本発明の塩化ビニル樹脂組成物は、少なくとも、上記（ａ）塩化ビニル樹脂と、（ｂ）耐熱温度および体積平均粒子径が所定の範囲内である化学吸着型消臭剤とを含んでいるため、当該塩化ビニル樹脂組成物を使用すれば、臭気成分の発生量が低減された塩化ビニル樹脂成形体を形成することができる。
【００２１】
＜（ａ）塩化ビニル樹脂＞
ここで、（ａ）塩化ビニル樹脂としては、例えば、１種類または２種類以上の塩化ビニル樹脂粒子を含有することができ、任意に、１種類または２種類以上の塩化ビニル樹脂微粒子を更に含有することができる。中でも、（ａ）塩化ビニル樹脂は、少なくとも塩化ビニル樹脂粒子を含有することが好ましく、塩化ビニル樹脂粒子および塩化ビニル樹脂微粒子を含有することがより好ましい。
そして、（ａ）塩化ビニル樹脂は、懸濁重合法、乳化重合法、溶液重合法、塊状重合法など、従来から知られているいずれの製造法によっても製造し得る。
なお、本明細書において、「樹脂粒子」とは、粒子径が３０μｍ以上の粒子を指し、「樹脂微粒子」とは、粒子径が３０μｍ未満の粒子を指す。
【００２２】
また、（ａ）塩化ビニル樹脂としては、塩化ビニル単量体単位からなる単独重合体の他、塩化ビニル単量体単位を好ましくは５０質量％以上、より好ましくは７０質量％以上含有する塩化ビニル系共重合体が挙げられる。そして、塩化ビニル系共重合体を構成し得る、塩化ビニル単量体と共重合可能な単量体（共単量体）の具体例としては、例えば、国際公開第２０１６／０９８３４４号に記載のものを使用することができる。また、これらの成分は、１種類を単独で用いてもよく、２種類以上を任意の比率で組み合わせて用いてもよい。
【００２３】
＜＜塩化ビニル樹脂粒子＞＞
塩化ビニル樹脂組成物において、塩化ビニル樹脂粒子は、通常、マトリックス樹脂（基材）として機能する。なお、塩化ビニル樹脂粒子は、懸濁重合法により製造することが好ましい。
【００２４】
［平均重合度］
そして、塩化ビニル樹脂粒子を構成する塩化ビニル樹脂の平均重合度は、８００以上であることが好ましく、１０００以上であることがより好ましく、５０００以下であることが好ましく、３０００以下であることがより好ましく、２８００以下であることが更に好ましく、１３００以下であることが一層好ましい。塩化ビニル樹脂粒子を構成する塩化ビニル樹脂の平均重合度が８００以上であれば、塩化ビニル樹脂組成物を用いて形成した塩化ビニル樹脂成形体の物理的強度を十分確保しつつ、例えば、引張伸びを良好にできる。そして、熱老化試験後における損失弾性率Ｅ”のピークトップ温度が低く、且つ引張伸びが良好な塩化ビニル樹脂成形体は、例えば、エアバッグが膨張、展開した際に、破片が飛散することなく設計通りに割れる、良好な延性を有する自動車インスツルメントパネルの表皮などの自動車内装材として好適に用いることができる。一方、塩化ビニル樹脂粒子を構成する塩化ビニル樹脂の平均重合度が５０００以下であれば、塩化ビニル樹脂組成物の溶融性を向上させ、当該組成物を用いて形成した塩化ビニル樹脂成形体の表面平滑性を向上できる。
なお、本発明において「平均重合度」は、ＪＩＳ Ｋ６７２０−２に準拠して測定することができる。
【００２５】
［平均粒子径］
また、塩化ビニル樹脂粒子の平均粒子径は、通常３０μｍ以上であり、５０μｍ以上が好ましく、１００μｍ以上がより好ましく、１３６μｍ以上であることが更に好ましく、１４５μｍ以上であることが特に好ましく、５００μｍ以下が好ましく、２００μｍ以下がより好ましい。塩化ビニル樹脂粒子の平均粒子径が３０μｍ以上であれば、塩化ビニル樹脂組成物の粉体流動性を向上させることができる。一方、塩化ビニル樹脂粒子の平均粒子径が５００μｍ以下であれば、塩化ビニル樹脂組成物の溶融性を高めると共に、当該組成物を用いて形成した塩化ビニル樹脂成形体の表面平滑性を向上させることができる。
なお、本発明において、「塩化ビニル樹脂粒子の平均粒子径」は、ＪＩＳ Ｚ８８２５に準拠し、レーザー回折法により体積平均粒子径として測定することができる。
【００２６】
［含有割合］
そして、（ａ）塩化ビニル樹脂中の塩化ビニル樹脂粒子の含有割合は、７０質量％以上であることが好ましく、８０質量％以上であることがより好ましく、１００質量％とすることができ、９５質量％以下であることが好ましく、９０質量％以下であることがより好ましい。（ａ）塩化ビニル樹脂中の塩化ビニル樹脂粒子の含有割合が７０質量％以上であれば、塩化ビニル樹脂組成物を用いて形成した塩化ビニル樹脂成形体の物理的強度を十分確保しつつ、引張伸びを良好にできる。一方、（ａ）塩化ビニル樹脂中の塩化ビニル樹脂粒子の含有割合が９５質量％以下であれば、塩化ビニル樹脂組成物の粉体流動性を向上させることができる。
【００２７】
＜＜塩化ビニル樹脂微粒子＞＞
塩化ビニル樹脂組成物において、塩化ビニル樹脂微粒子は、通常、ダスティング剤（粉体流動性改良剤）として機能する。なお、塩化ビニル樹脂微粒子は、乳化重合法により製造することが好ましい。
【００２８】
［平均重合度］
そして、塩化ビニル樹脂微粒子を構成する塩化ビニル樹脂の平均重合度は、５００以上が好ましく、７００以上がより好ましく、８００以上が更に好ましく、３０００以下が好ましく、２５００以下がより好ましい。ダスティング剤としての塩化ビニル樹脂微粒子を構成する塩化ビニル樹脂の平均重合度が５００以上であれば、塩化ビニル樹脂組成物の粉体流動性が向上すると共に、当該組成物を用いて得られる成形体の引張伸びを良好にすることができる。一方、塩化ビニル樹脂微粒子を構成する塩化ビニル樹脂の平均重合度が３０００以下であれば、塩化ビニル樹脂組成物の溶融性が高まり、当該組成物を用いて形成した塩化ビニル樹脂成形体の表面平滑性を向上させることができる。
【００２９】
［平均粒子径］
また、塩化ビニル樹脂微粒子の平均粒子径は、通常３０μｍ未満であり、１０μｍ以下であることが好ましく、５μｍ以下であることがより好ましく、０．１μｍ以上であることが好ましく、１μｍ以上であることがより好ましく、１．８μｍ以上であることが更に好ましい。塩化ビニル樹脂微粒子の平均粒子径が０．１μｍ以上であれば、例えばダスティング剤としてのサイズを過度に小さくすることなく、塩化ビニル樹脂組成物の粉体流動性を向上させることができる。一方、塩化ビニル樹脂微粒子の平均粒子径が３０μｍ未満であれば、塩化ビニル樹脂組成物の溶融性が高まり、当該組成物を用いて形成した塩化ビニル樹脂成形体の表面平滑性を向上させることができる。
なお、本発明において、「塩化ビニル樹脂微粒子の平均粒子径」は、ＪＩＳ Ｚ８８２５に準拠し、レーザー回折法により体積平均粒子径として測定することができる。
【００３０】
［含有割合］
そして、（ａ）塩化ビニル樹脂中の塩化ビニル樹脂微粒子の含有割合は、５質量％以上であることが好ましく、１０質量％以上であることがより好ましく、３０質量％以下であることが好ましく、２０質量％以下であることがより好ましい。（ａ）塩化ビニル樹脂中の塩化ビニル樹脂微粒子の含有割合が５質量％以上であれば、塩化ビニル樹脂組成物の粉体流動性を向上させることができる。一方、（ａ）塩化ビニル樹脂中の塩化ビニル樹脂微粒子の含有割合が３０質量％以下であれば、塩化ビニル樹脂組成物を用いて形成した塩化ビニル樹脂成形体の物理的強度を高めることができる。
【００３１】
＜（ｂ）化学吸着型消臭剤＞
（ｂ）化学吸着型消臭剤は、臭気成分と化学結合を形成することにより、臭気成分を吸着または分解して、消臭効果を発揮することができる材料であり、塩化ビニル樹脂組成物から塩化ビニル樹脂成形体を形成したとき、あるいは形成した後に、当該塩化ビニル樹脂成形体からの臭気成分の発生量を低減し得る成分である。ただし、（ｂ）化学吸着型消臭剤には、臭気成分と物理的に吸着して消臭効果を発揮し得る材料が含まれていてもよいものとする。
【００３２】
なお、（ｂ）化学吸着型消臭剤が対象とする臭気成分は、特に限定されず、例えば、アンモニア、アミン等の塩基性ガス；酢酸、イソ吉草酸等の酸性ガス；ホルムアルデヒド、アセトアルデヒド、オクタナール、ノネナール等のアルデヒド系ガス；硫化水素、メチルメルカプタン等の硫黄系ガス；などである。特に、（ｂ）化学吸着型消臭剤は、少なくともアルデヒド系ガスを消臭可能であることが好ましい。（ｂ）化学吸着型消臭剤が臭気成分としてのアルデヒド系ガスを消臭可能であれば、得られる塩化ビニル樹脂成形体からの臭気成分の発生量を更に低減することができる。
【００３３】
ここで、（ｂ）化学吸着型消臭剤の耐熱温度は、１５０℃以上であることが必要であり、１６０℃以上であることが好ましく、３００℃以上であることがより好ましく、１０００℃以下であることが好ましく、５００℃以下であることがより好ましい。（ｂ）化学吸着型消臭剤の耐熱温度が１５０℃以上であれば、得られる塩化ビニル樹脂成形体からの臭気成分の発生量を良好に低減することができる。一方、（ｂ）化学吸着型消臭剤の耐熱温度が１０００℃以下であれば、（ｂ）化学吸着型消臭剤の取り扱い性や、得られる塩化ビニル樹脂成形体及び（ｂ）化学吸着型消臭剤の廃棄時の処理が容易になる。
【００３４】
また、（ｂ）化学吸着型消臭剤の体積平均粒子径は、０．５μｍ以上であることが必要であり、０．８μｍ以上であることが好ましく、１．２μｍ以上であることがより好ましく、１．５μｍ以上であることが更に好ましく、２．０μｍ以上であることが特に好ましく、１０μｍ以下であることが必要であり、９μｍ以下であることが好ましく、８μｍ以下であることがより好ましく、７μｍ以下であることが更に好ましく、６．０μｍ以下であることが特に好ましい。（ｂ）化学吸着型消臭剤の体積平均粒子径が上記下限以上であれば、得られる塩化ビニル樹脂成形体からの臭気成分の発生量を良好に低減することができる。一方、（ｂ）化学吸着型消臭剤の体積平均粒子径が上記上限以下であれば、得られる塩化ビニル樹脂成形体の引張伸びを十分に確保することができる。
【００３５】
上述した（ｂ）化学吸着型消臭剤としては、特に限定されることなく、既知の化学吸着型消臭剤を用いることができ、例えば、各種の酸化物、水酸化物、ヒドラジド化合物、アミノグアニジン塩、およびアミン化合物等を用いることができる。なお、（ｂ）化学吸着型消臭剤としては、１種類を単独で使用してもよいし、複数種類を任意の比率で混合して使用してもよい。
【００３６】
ここで、酸化物および／または水酸化物の具体例としては、マグネシウム、アルミニウム、ケイ素、ジルコニウム、銀、銅、亜鉛、およびマンガンからなる群より選ばれる少なくとも１種の元素の酸化物および／または水酸化物が挙げられる。その中でも、マグネシウム、アルミニウム、ケイ素、およびジルコニウムからなる群より選ばれる少なくとも１種の元素の酸化物および／または水酸化物が好ましい。なお、上記酸化物および／または水酸化物は、水和物であってもよい。
【００３７】
また、ヒドラジド化合物の具体例としては、アジピン酸ジヒドラジド、セバシン酸ジヒドラジド、カルボニルジヒドラジド、コハク酸ジヒドラジド、シュウ酸ジヒドラジドなどのジヒドラジド化合物が挙げられる。
さらに、アミノグアニジン塩としては、アミノグアニジン塩酸塩やアミノグアニジン硫酸塩、アミノグアニジン重炭酸塩などが挙げられる。
さらに、アミン化合物の具体例としては、ポリアミン化合物等が挙げられる。そして、ポリアミン化合物としては、例えば、ジエチレントリアミン、テトラエチレンペンタミン等の脂肪族ポリアミン；芳香族ポリアミン；脂環式ポリアミン；などが挙げられる。
なお、上述したヒドラジド化合物、アミノグアニジン塩およびアミン化合物は、ゼオライト、シリカゲル、上述した酸化物および／または水酸化物、等に担持および／または混合されたものを使用することが好ましい。
【００３８】
そして、（ｂ）化学吸着型消臭剤としては、マグネシウム、アルミニウム、ケイ素、ジルコニウムからなる群より選ばれる少なくとも１種の元素の酸化物および／または水酸化物を用いることが好ましい。（ｂ）化学吸着型消臭剤として、上記所定の元素の酸化物および／また水酸化物を用いれば、得られる塩化ビニル樹脂成形体からの臭気成分の発生量を更に低減することができる。
【００３９】
また、（ｂ）化学吸着型消臭剤として、ヒドラジド化合物および／またはアミン化合物を用いることも好ましい。（ｂ）化学吸着型消臭剤として、ヒドラジド化合物および／またはアミン化合物を用いても、得られる塩化ビニル樹脂成形体からの臭気成分の発生量を更に低減することができる。さらに、（ｂ）化学吸着型消臭剤として、ヒドラジド化合物および／またはアミン化合物を用いる場合、酸化ジルコニウムを併用することがより好ましい。塩化ビニル樹脂組成物中の化学吸着型消臭剤がヒドラジド化合物および／またはアミン化合物を含み、且つ、酸化ジルコニウムを更に含めば、得られる塩化ビニル樹脂成形体からの臭気成分の発生量を一層低減することができる。ここで、（ｂ）化学吸着型消臭剤として、ヒドラジド化合物および／またはアミン化合物と酸化ジルコニウムとを併用することにより、得られる塩化ビニル樹脂成形体からの臭気成分の発生量を一層低減することができる理由は、明らかではないが、上記のような構成とすることにより、塩基性ガス、酸性ガス、アルデヒド系ガス、および硫黄系ガス等の種類の異なる臭気成分を消臭できるためと推察される。
【００４０】
さらに、（ｂ）化学吸着型消臭剤としては、二酸化ケイ素−酸化ジルコニウム混合物、ゼオライト−セバシン酸ジヒドラジド混合物、酸化マグネシウム−酸化アルミニウム水和物混合物、酸化ジルコニウム水和物、およびアミン化合物担持水酸化アルミニウムを用いることが好ましく、二酸化ケイ素−酸化ジルコニウム混合物とゼオライト−セバシン酸ジヒドラジド混合物とを併用、または、酸化マグネシウム−酸化アルミニウム水和物混合物と、酸化ジルコニウム水和物と、アミン化合物担持水酸化アルミニウムとを併用することがより好ましく、酸化マグネシウム−酸化アルミニウム水和物混合物と、酸化ジルコニウム水和物と、アミン化合物担持水酸化アルミニウムとを併用することが更に好ましい。（ｂ）化学吸着型消臭剤として上記所定の化学吸着型消臭剤を用いれば、得られる塩化ビニル樹脂成形体からの臭気成分の発生量を更に低減することができ、（ｂ）化学吸着型消臭剤として当該化学吸着型消臭剤を上記所定の組み合わせで併用すれば、得られる塩化ビニル樹脂成形体からの臭気成分の発生量を一層低減することができる。
【００４１】
また、（ｂ）化学吸着型消臭剤としては、市販品を用いることもでき、例えば、ラサ工業社製「ＫＤ−５１１」、シナネンゼオミック社製「ダッシュライトＳ」、東亞合成社製「ケスモン ＮＳ−７０」、東亞合成社製「ケスモン ＮＳ−８０Ｅ」、東亞合成社製「ケスモン ＮＳ−２３１」などを用いることができる。
【００４２】
ここで、（ｂ）化学吸着型消臭剤の含有量は、（ａ）塩化ビニル樹脂１００質量部当たり０．５質量部以上であることが好ましく、０．８質量部以上であることがより好ましく、１．０質量部以上であることが更に好ましく、１０質量部以下であることが好ましく、６質量部以下であることがより好ましく、４質量部以下であることが更に好ましい。（ｂ）化学吸着型消臭剤の含有量が上記下限以上であれば、得られる塩化ビニル樹脂成形体からの臭気成分の発生量を一層低減することができる。一方、（ｂ）化学吸着型消臭剤の含有量が上記上限以下であれば、得られる塩化ビニル樹脂成形体の引張伸びを十分に確保することができる。
【００４３】
＜添加剤＞
本発明の塩化ビニル樹脂組成物は、上述した成分以外に、各種添加剤を更に含有してもよい。添加剤としては、特に限定されることなく、例えば、トリメリット酸エステルなどの可塑剤；過塩素酸処理ハイドロタルサイト、ゼオライト、β−ジケトン、脂肪酸金属塩などの安定剤；離型剤；上記塩化ビニル樹脂微粒子以外のその他のダスティング剤；耐衝撃性改良剤；過塩素酸処理ハイドロタルサイト以外の過塩素酸化合物（過塩素酸ナトリウム、過塩素酸カリウム等）；酸化防止剤；防カビ剤；難燃剤；帯電防止剤；充填剤；光安定剤；発泡剤；成形加工性調節剤（シリコーンオイル等）；着色剤が挙げられる。
このような添加剤としては、特に限定されることなく、例えば、国際公開第２０１６／０９８３４４号に記載のもの（ただし、上述した化学吸着型消臭剤として機能し得る水酸化物、ヒドラジド化合物およびアミン化合物を除く。）を使用することができる。
上記したように、添加剤は特に限定されることなく使用することができるが、その中でも、本発明の塩化ビニル樹脂組成物は、可塑剤を含有していることが好ましい。塩化ビニル樹脂組成物が可塑剤を含めば、得られる塩化ビニル樹脂成形体の低温下における引っ張り伸びを良好にすることができる。
そして、可塑剤の中でも、トリメリット酸エステルを含有する可塑剤が好ましく、トリメリット酸トリアルキルエステルを含有する可塑剤がより好ましく、トリメリット酸トリｎ−オクチルを含有する可塑剤が更に好ましい。塩化ビニル樹脂組成物が上記の好ましい可塑剤を含むことで、得られる塩化ビニル樹脂成形体の低温下における引っ張り伸びを更に良好にすることができる。
なお、塩化ビニル樹脂組成物中の可塑剤の含有量は、（ａ）塩化ビニル樹脂１００質量部当たり５０質量部以上２００質量部以下であることが好ましい。塩化ビニル樹脂組成物中の可塑剤の含有量が上記下限以上であれば、得られる塩化ビニル樹脂成形体の低温下における引っ張り伸びを更に良好にすることができる。一方、塩化ビニル樹脂組成物中の可塑剤の含有量が上記上限以下であれば、得られる塩化ビニル樹脂成形体の表面のべた付きをより抑制し、表面滑り性をより高めることができる。
【００４４】
＜塩化ビニル樹脂組成物の用途＞
そして、得られた塩化ビニル樹脂組成物は、粉体成形に好適に用いることができ、パウダースラッシュ成形により好適に用いることができる。
【００４５】
（塩化ビニル樹脂組成物の製造方法）
本発明の塩化ビニル樹脂組成物の製造方法は、塩化ビニル樹脂および化学吸着型消臭剤を含む塩化ビニル樹脂組成物を製造する方法であり、前記化学吸着型消臭剤の耐熱温度が、１５０℃以上であり、前記化学吸着型消臭剤の体積平均粒子径が、０．５μｍ以上１０μｍ以下であり、前記塩化ビニル樹脂組成物は、ダスティング剤を含み、前記塩化ビニル樹脂組成物の成分のうち、前記化学吸着型消臭剤およびダスティング剤以外の成分を含む組成物（Ｘ）を調製する工程Ａと、前記組成物（Ｘ）に前記ダスティング剤を添加する工程Ｂと、前記工程Ｂと同時に前記組成物（Ｘ）に化学吸着型消臭剤を添加する工程Ｃ１、または、前記工程Ｂにより組成物（Ｙ）を得た後に前記組成物（Ｙ）に前記化学吸着型消臭剤を添加する工程Ｃ２と、を含むことを特徴とする。そして、本発明の塩化ビニル樹脂組成物の製造方法によれば、臭気成分の発生量が低減された塩化ビニル樹脂成形体を形成可能な塩化ビニル樹脂組成物を製造することができる。
なお、塩化ビニル樹脂、化学吸着型消臭剤、およびダスティング剤としては、「塩化ビニル樹脂組成物」の項で上述したものを用いることができる。
【００４６】
＜工程Ａ＞
工程Ａでは、塩化ビニル樹脂組成物の成分のうち、前記化学吸着型消臭剤およびダスティング剤以外の成分を含む組成物（Ｘ）を調製する。例えば、「塩化ビニル樹脂組成物」の項で上述した成分のうち、化学吸着型消臭剤およびダスティング剤（塩化ビニル樹脂微粒子を含む）以外の成分をドライブレンドにより混合する工程が挙げられる。ここで、ドライブレンドには、ヘンシェルミキサーを使用することが好ましい。なお、ドライブレンド時の温度は、特に制限されることなく、５０℃以上が好ましく、７０℃以上がより好ましく、２００℃以下が好ましい。
また、塩化ビニル樹脂組成物の成分に可塑剤が含まれる場合、当該塩化ビニル樹脂組成物の成分のうち、可塑剤と化学吸着型消臭剤とダスティング剤（塩化ビニル樹脂微粒子を含む）とを除く成分をドライブレンドにより混合し、得られた混合物を加温して所定の温度まで昇温させた時点で、可塑剤を当該混合物に添加し、混合物を更に昇温させることでドライアップ（可塑剤が、塩化ビニル樹脂である塩化ビニル樹脂粒子に吸収されて、上記混合物がさらさらになった状態をいう。）させることもできる。
【００４７】
＜工程Ｂ＞
次いで、工程Ｂでは、組成物（Ｘ）にダスティング剤を添加する。工程Ｂとしては、特に限定されることはなく、例えば、上記工程Ａで得られた組成物（Ｘ）に、「塩化ビニル樹脂組成物」の項で上述したダスティング剤（塩化ビニル樹脂微粒子を含む）を更に添加して混合する工程が挙げられる。
【００４８】
＜工程Ｃ１またはＣ２＞
そして、本発明の塩化ビニル樹脂組成物の製造方法は、上述した工程Ａおよび工程Ｂに加えて、当該工程Ｂと同時に前記組成物（Ｘ）に化学吸着型消臭剤を添加する工程Ｃ１、または、当該工程Ｂにより組成物（Ｙ）を得た後に前記組成物（Ｙ）に前記化学吸着型消臭剤を添加する工程Ｃ２をさらに含む。そして、本発明の塩化ビニル樹脂組成物の製造方法は、上記工程Ｃ１よりも上記工程Ｃ２を含むほうが、化学吸着型消臭剤の消臭性能が工程中に失われにくく、得られる塩化ビニル樹脂組成物を用いて形成される塩化ビニル樹脂成形体からの臭気成分の発生量を更に低減し得るため、好ましい。
なお、化学吸着型消臭剤を添加する時の組成物（Ｘ）または組成物（Ｙ）の温度は、１０℃以上であることが好ましく、２０℃以上であることがより好ましく、５０℃以下であることが好ましく、３５℃以下であることがより好ましい。化学吸着型消臭剤を添加する時の組成物（Ｘ）または組成物（Ｙ）の温度が、上記下限以上であれば、化学吸着型消臭剤が組成物（Ｘ）または組成物（Ｙ）中により均一に分散しやすくなる。一方、化学吸着型消臭剤を添加する時の組成物（Ｘ）または組成物（Ｙ）の温度が上記上限以下であれば、化学吸着型消臭剤の消臭性能が低下することを防止しやすくなる。
【００４９】
（塩化ビニル樹脂成形体）
本発明の塩化ビニル樹脂成形体は、上述した塩化ビニル樹脂組成物を、任意の方法で成形することにより得られることを特徴とする。そして、本発明の塩化ビニル樹脂成形体は、上述した塩化ビニル樹脂組成物の何れかを用いて形成され、少なくとも、（ａ）塩化ビニル樹脂と、（ｂ）耐熱温度および体積平均粒子径が上述の所定の範囲内である化学吸着型消臭剤とを含んでいるため、臭気成分の発生量が低減されている。従って、本発明の塩化ビニル樹脂成形体は、自動車内装材、特に、自動車インスツルメントパネル等の自動車内装部品の表皮として好適に用いることができる。
【００５０】
＜塩化ビニル樹脂成形体の形成方法＞
ここで、パウダースラッシュ成形により塩化ビニル樹脂成形体を形成する場合、パウダースラッシュ成形時の金型温度は、特に制限されることなく、２００℃以上とすることが好ましく、２２０℃以上とすることがより好ましく、３００℃以下とすることが好ましく、２８０℃以下とすることがより好ましい。
【００５１】
そして、塩化ビニル樹脂成形体を製造する際には、特に限定されることなく、例えば、以下の方法を用いることができる。即ち、上記温度範囲の金型に本発明の塩化ビニル樹脂組成物を振りかけて、５秒以上３０秒以下の間放置した後、余剰の塩化ビニル樹脂組成物を振り落とし、更に、任意の温度下、３０秒以上３分以下の間放置する。その後、金型を１０℃以上６０℃以下に冷却し、得られた本発明の塩化ビニル樹脂成形体を金型から脱型する。そして、金型の形状をかたどったシート状の成形体を得る。
【００５２】
（積層体）
本発明の積層体は、発泡ポリウレタン成形体と、上述した塩化ビニル樹脂成形体のいずれかとを有する。なお、塩化ビニル樹脂成形体は、通常、積層体の一方の表面を構成する。
そして、本発明の積層体は、例えば、本発明の塩化ビニル樹脂組成物を用いて形成され、臭気成分の発生量が低減された塩化ビニル樹脂成形体を有しているため、自動車内装材、特に、自動車インスツルメントパネル等の自動車内装部品の表皮として好適に用いることができる。
【００５３】
ここで、発泡ポリウレタン成形体と塩化ビニル樹脂成形体との積層方法は、特に限定されることなく、例えば、以下の方法を用いることができる。即ち、（１）発泡ポリウレタン成形体と、塩化ビニル樹脂成形体とを別途準備した後に、熱融着、熱接着、または、公知の接着剤などを用いることにより貼り合わせる方法；（２）塩化ビニル樹脂成形体上で発泡ポリウレタン成形体の原料となるイソシアネート類とポリオール類などとを反応させて重合を行うと共に、公知の方法によりポリウレタンの発泡を行うことにより、塩化ビニル樹脂成形体上に発泡ポリウレタン成形体を直接形成する方法；などが挙げられる。中でも、工程が簡素である点、および、種々の形状の積層体を得る場合においても塩化ビニル樹脂成形体と発泡ポリウレタン成形体とを強固に接着し易い点から、後者の方法（２）が好適である。
【実施例】
【００５４】
以下、本発明について実施例に基づき具体的に説明するが、本発明はこれら実施例に限定されるものではない。なお、以下の説明において、量を表す「％」および「部」は、特に断らない限り、質量基準である。
そして、塩化ビニル樹脂成形体からのオクタナールおよび全アルデヒドの発生量と、当該成分の発生量の削減率とは下記の方法で測定および算出した。【００５５】
＜オクタナールおよび全アルデヒドの発生量＞
各実施例および比較例で得られた塩化ビニル樹脂成形体から約１０ｇの試験片を採取し、臭気用サンプリングバック（容量２Ｌ）に入れ、窒素ガス(純度９９．９９９９％以上)１．６Ｌを充填した。その後、乾燥機で加熱し（８０℃／１ｈ）、当該臭気用サンプリングバック内のヘッドスペースガスを捕集管（ＴｅｎａｘＴＡ）に捕集し、加熱脱着法にてガスクロマトグラフ質量分析計による揮発成分の定性および定量分析を行い、塩化ビニル樹脂成形体からのオクタナールおよび全アルデヒドの発生量を測定した。なお、装置および測定条件は下記の通りである。
［装置］
加熱脱着装置：島津製作所社製「ＴＤ−２０」
ガスクロマトグラフ質量分析計：島津製作社製「ＧＣＭＳ−ＱＰ２０１０ Ｐｌｕｓ」
［加熱脱着装置条件］
ディソープション温度：２５０℃
ガス流量：６０ｍＬ／ｍｉｎ
トラップ冷却温度：−２２℃
［ガスクロマトグラフ条件］
キャリヤーガス：ヘリウム
カラム圧力：１００ｋＰａ
カラム：ＤＢ−５ｍｓ（内径０．２５ｍｍ、長さ３０ｍ、膜厚０．２５μｍ)
スプリット比：定量２０：１、定性５０：１
カラム槽温度：初期温度４０℃５分保持、昇温速度４℃／ｍｉｎ、最終温度２５０℃１０分保持
［質量分析条件］
イオン化法：電子イオン化法
インターフェース温度：２００℃
イオン源温度：２００℃
スキャン範囲：ｍ／ｚ１０−５００【００５６】
そして、化学吸着型消臭剤を使用した実施例ｎ（ｎは１以上の整数）におけるオクタナールの発生量（Ａｎ）および全アルデヒドの発生量（ＴＡｎ）と、化学吸着型消臭剤を使用しなかったこと以外は実施例ｎと同じ条件である比較例ｎにおけるオクタナールの発生量（Ｂｎ）および全アルデヒドの発生量（ＴＢｎ）とを比較した場合の、実施例ｎにおけるオクタナールの発生量の削減率（Ｃｎ）および全アルデヒドの発生量の削減率（ＴＣｎ）を、それぞれ下記の式により算出した。
オクタナールの削減率Ｃｎ（％）＝（Ｂｎ−Ａｎ）×１００／Ｂｎ
全アルデヒドの削減率ＴＣｎ（％）＝（ＴＢｎ−ＴＡｎ）×１００／ＴＢｎ【００５７】
（実施例１）
＜塩化ビニル樹脂組成物の調製＞
表１に示す配合成分のうち、可塑剤（トリメリット酸エステル）と、ダスティング剤である塩化ビニル樹脂微粒子とを除く成分をヘンシェルミキサーに入れて混合した。そして、混合物の温度が８０℃に上昇した時点で上記可塑剤を全て添加し、更に昇温することにより、ドライアップ（可塑剤が、塩化ビニル樹脂である塩化ビニル樹脂粒子に吸収されて、上記混合物がさらさらになった状態をいう。）させて、組成物（Ｘ）を得た。その後、当該組成物（Ｘ）が温度７０℃以下に冷却された時点で、ダスティング剤である塩化ビニル樹脂微粒子を入れて混合し、組成物（Ｙ）を得た。さらにその後、当該組成物（Ｙ）が温度３５℃以下に冷却された時点で、化学吸着型消臭剤としての酸化マグネシウム−酸化アルミニウム水和物混合物、酸化ジルコニウム水和物、およびアミン化合物担持水酸化アルミニウムを入れて混合し、塩化ビニル樹脂組成物を調製した。
＜塩化ビニル樹脂成形体の形成＞
上述で得られた塩化ビニル樹脂組成物を、温度２５０℃に加熱したシボ付き金型に振りかけ、８秒〜２０秒程度の任意の時間放置して溶融させた後、余剰の塩化ビニル樹脂組成物を振り落とした。その後、当該塩化ビニル樹脂組成物を振りかけたシボ付き金型を、温度２００℃に設定したオーブン内に静置し、静置から６０秒経過した時点で当該シボ付き金型を冷却水で冷却した。金型温度が４０℃まで冷却された時点で、塩化ビニル樹脂成形体としての、１４５ｍｍ×１７５ｍｍ×１ｍｍの塩化ビニル樹脂成形シートを金型から脱型した。
そして、得られた塩化ビニル樹脂成形シートについて、上述の方法に従って、オクタナールの発生量（Ａ１）および全アルデヒドの発生量（ＴＡ１）の測定を行なった。【００５８】
（比較例１）
塩化ビニル樹脂組成物の調製時に、化学吸着型消臭剤を使用しなかったこと以外は、実施例１と同様にして、塩化ビニル樹脂組成物、および塩化ビニル樹脂成形シートを製造し、実施例１と同様の方法により、オクタナールの発生量（Ｂ１）および全アルデヒドの発生量（ＴＢ１）の測定を行なった。【００５９】
そして、化学吸着型消臭剤を使用した実施例１と、化学吸着型消臭剤を使用しなかったこと以外は実施例１と同じ条件である比較例１とを比較した場合の、実施例１におけるオクタナールの発生量の削減率（Ｃ１）および全アルデヒドの発生量の削減率（ＴＣ１）を、それぞれ上述の方法により算出した。結果を表１に示す。【００６０】
（実施例２）
塩化ビニル樹脂組成物の配合成分を表１のように変更した以外は、実施例１と同様にして、塩化ビニル樹脂組成物、および塩化ビニル樹脂成形シートを製造し、実施例１と同様の方法により、オクタナールの発生量（Ａ２）および全アルデヒドの発生量（ＴＡ２）の測定を行なった。【００６１】
（比較例２）
塩化ビニル樹脂組成物の調製時に、化学吸着型消臭剤を使用しなかったこと以外は、実施例２と同様にして、塩化ビニル樹脂組成物、塩化ビニル樹脂成形シートを製造し、実施例１と同様の方法により、オクタナールの発生量（Ｂ２）および全アルデヒドの発生量（ＴＢ２）の測定を行なった。【００６２】
そして、化学吸着型消臭剤を使用した実施例２と、化学吸着型消臭剤を使用しなかったこと以外は実施例２と同じ条件である比較例２とを比較した場合の、実施例２におけるオクタナールの発生量の削減率（Ｃ２）および全アルデヒドの発生量の削減率（ＴＣ２）を、それぞれ上述の方法により算出した。結果を表１に示す。【００６３】
【表１】
2019189268.tif 000002
【００６４】
１）新第一塩ビ（株）製、製品名「ＺＥＳＴ  １０００Ｚ」（懸濁重合で得られた塩化ビニル樹脂粒子、平均重合度１０００、平均粒子径１４５μｍ）
２）寧波台塑社製、製品名「Ｓ−７０」（懸濁重合で得られた塩化ビニル樹脂粒子、平均重合度１３００、平均粒子径１３６μｍ）
３）新第一塩ビ社製、製品名「ＺＥＳＴ ＰＱＬＴＸ」(乳化重合法で得られた塩化ビニル樹脂微粒子、平均重合度８００、平均粒子径１．８μｍ)
４）花王社製、製品名「トリメックスＮ−０８」
５）協和化学工業社製、製品名「アルカマイザー（登録商標）５」
６）水澤化学工業社製、製品名「ＭＩＺＵＫＡＬＩＺＥＲ  ＤＳ」
７）昭和電工社製、製品名「カレンズＤＫ−１」
８）堺化学工業社、製品名「ＳＡＫＡＩ  ＳＺ２０００」
９）ＡＤＥＫＡ社製、製品名「アデカスタブ  ＬＡ−６３Ｐ」
１０）ＡＤＥＫＡ社製、製品名「アデカスタブ  １５００」
１１）ＡＤＥＫＡ社製、製品名「アデカスタブ  ＬＳ−１２」
１２）大日精化社製、製品名「ＤＡ  ＰＸ  １７２０（Ａ）ブラック」
１３）ラサ工業社製、製品名「ＫＤ−５１１」（二酸化ケイ素−酸化ジルコニウム混合物、耐熱温度：５００℃、体積平均粒子径：２．５μｍ）
１４）シナネンゼオミック社製、製品名「ダッシュライトＳ」（ゼオライト−セバシン酸ジヒドラジド混合物、耐熱温度：３００℃、体積平均粒子径：２．０μｍ）
１５）東亞合成社製、製品名「ケスモン  ＮＳ−７０」（酸化マグネシウム−酸化アルミニウム水和物混合物、耐熱温度：３５０℃、体積平均粒子径：６．０μｍ）
１６）東亞合成社製、製品名「ケスモン  ＮＳ−８０Ｅ」（酸化ジルコニウム水和物、耐熱温度：３５０℃、体積平均粒子径：２．０μｍ）
１７）東亞合成社製、製品名「ケスモン  ＮＳ−２３１」（アミン化合物担持水酸化アルミニウム、耐熱温度：１６０℃、体積平均粒子径：５．０μｍ）【００６５】
表１より、（ａ）塩化ビニル樹脂と、（ｂ）耐熱温度および体積平均粒子径が所定の範囲内である化学吸着型消臭剤とを含む塩化ビニル樹脂組成物を用いた実施例１および２の塩化ビニル樹脂成形体は、（ａ）塩化ビニル樹脂を含むが、（ｂ）耐熱温度および体積平均粒子径が所定の範囲内である化学吸着型消臭剤を含まない塩化ビニル樹脂組成物を用いた比較例１および２の塩化ビニル樹脂成形体に比して、臭気成分（アルデヒド）の発生量が低減されていることがわかる。
【産業上の利用可能性】
【００６６】
本発明によれば、臭気成分の発生量が低減された塩化ビニル樹脂成形体を提供することができる。また、本発明は、当該塩化ビニル樹脂成形体を形成可能な塩化ビニル樹脂組成物、および、当該塩化ビニル樹脂成形体を有する積層体を提供することができる。
【国際調査報告】
2019189268.tif 000003
2019189268.tif 000004
2019189268.tif 000005